(57)【要約】【課題】過酸化水素水溶液を、より耐酸化性に優れた低溶出性のイオン交換樹脂を用いて安定にかつ高純度に精製する。【解決手段】過酸化水素水溶液を、第１のＨ形強カチオン交換樹脂塔１、塩形強アニオン交換樹脂塔２、および第２のＨ形強カチオン交換樹脂塔３に順次通水して精製する。第２のＨ形強カチオン交換樹脂塔３のＨ形強カチオン交換樹脂として、架橋度６％以下、または架橋度９％以上、或いは下記（ａ）および（ｂ）の工程を経て製造されたＨ形強カチオン交換樹脂を用いる。（ａ）モノビニル芳香族モノマーと、架橋性芳香族モノマー中の非重合性の不純物含有量が３重量％以下である架橋性芳香族モノマーとを、特定のラジカル重合開始剤の所定量を用いて、所定の重合温度で共重合させて架橋共重合体を得る工程（ｂ）該架橋共重合体をスルホン化する工程【選択図】図１
2018065725.tif 000002
【特許請求の範囲】
【請求項１】
過酸化水素水溶液を、第１のＨ形強カチオン交換樹脂、塩形強アニオン交換樹脂、および第２のＨ形強カチオン交換樹脂に順次接触させて、該過酸化水素水溶液を精製する方法であって、
該第２のＨ形強カチオン交換樹脂が、架橋度６％以下のＨ形強カチオン交換樹脂、架橋度９％以上のＨ形強カチオン交換樹脂、または、下記（ａ）および（ｂ）の工程を経て製造されたＨ形強カチオン交換樹脂であることを特徴とする過酸化水素水溶液の精製方法。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【請求項２】
請求項１において、前記第１のＨ形強カチオン交換樹脂が、架橋度９％以上のＨ形強カチオン交換樹脂、または、下記（ａ）および（ｂ）の工程を経て製造されたＨ形強カチオン交換樹脂であることを特徴とする過酸化水素水溶液の精製方法。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【請求項３】
請求項１または２において、前記塩形強アニオン交換樹脂が、下記（ｃ）、（ｄ）、（ｅ）、（ｆ）および（ｇ）の工程を経て製造された塩形強アニオン交換樹脂であることを特徴とする過酸化水素水溶液の精製方法。
（ｃ）モノビニル芳香族モノマーと架橋性芳香族モノマーとを共重合させて架橋共重合体を得る工程
（ｄ）（ｃ）工程における重合温度を１８℃以上、２５０℃以下に調整し、該架橋性芳香族モノマーの架橋性芳香族モノマー含有量（純度）を５７重量％以上とすることで、化学式（Ｉ）で示される溶出性化合物の含有量を、モノビニル芳香族モノマーと架橋性芳香族モノマーとの架橋共重合体１ｇに対して４００μｇ以下とする工程
【化１】
2018065725.tif 000013
（式（Ｉ）中、Ｚは水素原子またはアルキル基を示す。ｌは自然数を示す。）
（ｅ）該溶出性化合物の含有量が架橋重合体１ｇに対して４００μｇ以下の架橋共重合体を、フリーデル・クラフツ反応触媒を架橋共重合体の重量に対して０．００１〜０．７倍量使用することによりハロアルキル化する工程
（ｆ）ハロアルキル化架橋共重合体を、ベンゼン、トルエン、キシレン、アセトン、ジエチルエーテル、メチラール、ジクロロメタン、クロロホルム、ジクロロエタン、およびトリクロロエタンからなる群より選ばれる少なくとも一つの溶媒により洗浄することにより、ハロアルキル化された架橋重合体から、化学式（II）で示される溶出性化合物を除去する工程
【化２】
2018065725.tif 000014
（式（II）中、Ｘは水素原子、ハロゲン原子、またはハロゲン原子で置換されていてもよいアルキル基を示す。Ｙはハロゲン原子を示す。ｍ、ｎはそれぞれ独立に自然数を示す。）
（ｇ）該溶出性化合物が除去されたハロアルキル化架橋重合体をアミン化合物と反応させる工程
【請求項４】
請求項１ないし３のいずれか１項において、前記第１のＨ形強カチオン交換樹脂、前記塩形強アニオン交換樹脂、および前記第２のＨ形強カチオン交換樹脂のうちの少なくとも一つがゲル型樹脂であることを特徴とする過酸化水素水溶液の精製方法。
【請求項５】
第１のＨ形強カチオン交換樹脂塔、塩形強アニオン交換樹脂塔、および第２のＨ形強カチオン交換樹脂塔と、過酸化水素水溶液を該第１のＨ形強カチオン交換樹脂塔、該塩形強アニオン交換樹脂塔、および該第２のＨ形強カチオン交換樹脂塔に順次通水する手段とを有する過酸化水素水溶液の精製装置であって、
該第２のＨ形強カチオン交換樹脂塔に充填されたＨ形強カチオン交換樹脂が、架橋度６％以下のＨ形強カチオン交換樹脂、架橋度９％以上のＨ形強カチオン交換樹脂、または、下記（ａ）および（ｂ）の工程を経て製造されたＨ形強カチオン交換樹脂であることを特徴とする過酸化水素水溶液の精製装置。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【請求項６】
請求項５において、前記第１のＨ形強カチオン交換樹脂塔に充填されたＨ形強カチオン交換樹脂が、架橋度９％以上のＨ形強カチオン交換樹脂、または、下記（ａ）および（ｂ）の工程を経て製造されたＨ形強カチオン交換樹脂であることを特徴とする過酸化水素水溶液の精製装置。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【請求項７】
請求項５または６において、前記塩形強アニオン交換樹脂塔に充填された塩形強アニオン交換樹脂が、下記（ｃ）、（ｄ）、（ｅ）、（ｆ）および（ｇ）の工程を経て製造された塩形強アニオン交換樹脂であることを特徴とする過酸化水素水溶液の精製装置。
（ｃ）モノビニル芳香族モノマーと架橋性芳香族モノマーとを共重合させて架橋共重合体を得る工程
（ｄ）（ｃ）工程における重合温度を１８℃以上、２５０℃以下に調整し、該架橋性芳香族モノマーの架橋性芳香族モノマー含有量（純度）を５７重量％以上とすることで、化学式（Ｉ）で示される溶出性化合物の含有量を、モノビニル芳香族モノマーと架橋性芳香族モノマーとの架橋共重合体１ｇに対して４００μｇ以下とする工程
【化３】
2018065725.tif 000015
（式（Ｉ）中、Ｚは水素原子またはアルキル基を示す。ｌは自然数を示す。）
（ｅ）該溶出性化合物の含有量が架橋重合体１ｇに対して４００μｇ以下の架橋共重合体を、フリーデル・クラフツ反応触媒を架橋共重合体の重量に対して０．００１〜０．７倍量使用することによりハロアルキル化する工程
（ｆ）ハロアルキル化架橋共重合体を、ベンゼン、トルエン、キシレン、アセトン、ジエチルエーテル、メチラール、ジクロロメタン、クロロホルム、ジクロロエタン、およびトリクロロエタンからなる群より選ばれる少なくとも一つの溶媒により洗浄することにより、ハロアルキル化された架橋重合体から、化学式（II）で示される溶出性化合物を除去する工程
【化４】
2018065725.tif 000016
（式（II）中、Ｘは水素原子、ハロゲン原子、またはハロゲン原子で置換されていてもよいアルキル基を示す。Ｙはハロゲン原子を示す。ｍ、ｎはそれぞれ独立に自然数を示す。）
（ｇ）該溶出性化合物が除去されたハロアルキル化架橋重合体をアミン化合物と反応させる工程
【請求項８】
請求項５ないし７のいずれか１項において、前記第１のＨ形強カチオン交換樹脂塔に充填されたＨ形強カチオン交換樹脂、前記塩形強アニオン交換樹脂塔に充填された塩形強アニオン交換樹脂、および前記第２のＨ形強カチオン交換樹脂塔に充填されたＨ形強カチオン交換樹脂のうちの少なくとも一つがゲル型樹脂であることを特徴とする過酸化水素水溶液の精製装置。
【発明の詳細な説明】
【技術分野】
【０００１】
本発明は、過酸化水素水溶液の精製方法および精製装置に係り、詳しくは、過酸化水素水溶液を、より耐酸化性に優れた低溶出性のイオン交換樹脂を用いて安定にかつ高純度に精製する精製方法と精製装置に関する。
【背景技術】
【０００２】
過酸化水素水溶液は、一般的にアントラセン誘導体の自動酸化（アントラキノン自動酸化法）により、次のようにして製造されている。
２−エチルアントラヒドロキノンもしくは２−アミルアントラヒドロキノンを溶媒に溶解し、空気中の酸素と混合するとアントラヒドロキノンが酸化されてアントラキノンと過酸化水素が生じる。生成した過酸化水素をイオン交換水を用いて抽出し、アントラキノンと過酸化水素を分離する。得られた抽出液を減圧蒸留することにより３０〜６０重量％濃度の過酸化水素水溶液を得る。副生成物であるアントラキノンはニッケルまたはパラジウム触媒による水素還元でアントラヒドロキノンに戻され再利用される。
【０００３】
減圧蒸留で得られた３０〜６０重量％の過酸化水素水溶液は品質グレードでさらに精製される。この過酸化水素水溶液の精製方法としては、過酸化水素水溶液をイオン交換樹脂塔に通水して精製する方法や、更に逆浸透（ＲＯ）膜処理を組み合わせる精製方法などが提案されており（例えば特許文献１，２）、特許文献２には、ＲＯ膜処理後、カチオン交換樹脂、アニオン交換樹脂の順で処理し、更に再度カチオン交換樹脂で処理してもよいと記載されている。この特許文献２には、アニオン交換樹脂の前段のカチオン交換樹脂の架橋度については、通常６〜１０、好ましくは７〜９の範囲と記載され、後段のカチオン交換樹脂については、前段と同様のものが使用されると記載されている。
【０００４】
精製により得られる過酸化水素水溶液に要求される不純物濃度は、過酸化水素水溶液の使用目的により異なり、例えば、電子部品の製造工程における洗浄薬液としての用途では、金属濃度１０ｎｇ／Ｌ未満が求められるため、精製装置の処理性能だけでなく、精製装置を構成する部材からの溶出も考慮する必要がある。
【０００５】
近年では、ウェーハと半導体の製造工程で洗浄に使用する薬液の不純物として、有機物濃度のより一層の低減が求められている。
【０００６】
洗浄に使用される超純水中の有機物濃度は全有機炭素（ＴＯＣ；Ｔｏｔａｌ  Ｏｒｇａｎｉｃ  Ｃａｒｂｏｎ）として１μｇ／Ｌ以下で管理されているのに対して、薬液の３０〜３５重量％の過酸化水素水溶液中のＴＯＣは超純水に比べて１０００倍以上も高いｍｇ／Ｌオーダーで管理されているため、過酸化水素水溶液中のＴＯＣが洗浄液中のＴＯＣ濃度を高める原因となっている。
【０００７】
例えば、主に微粒子除去を目的として用いられるアンモニア水と３０〜３５重量％の過酸化水素水溶液と超純水を混合したＳＣ１（Ｓｔａｎｄａｒｄ  Ｃｌｅａｎ  １）洗浄液においては、３０〜３５重量％の過酸化水素水溶液は超純水により容積比として１／３〜１／１０程度にしか希釈されないため、洗浄に使用する直前のＳＣ１洗浄液中のＴＯＣ濃度は、超純水以外の、過酸化水素水溶液等の薬液からの持ち込みで量で決定される。
【０００８】
また、主に金属除去を目的として用いられる塩酸と３０〜３５重量％の過酸化水素水溶液と超純水を混合したＳＣ２（Ｓｔａｎｄａｒｄ  Ｃｌｅａｎ  ２）洗浄液においても、３０〜３５重量％の過酸化水素水溶液は超純水により容積比として１／５〜１／１０程度にしか希釈されないため、洗浄に使用する直前のＳＣ２洗浄液中のＴＯＣ濃度もまた、過酸化水素水溶液等の超純水以外の薬液からの持ち込み量で決定される。
【先行技術文献】
【特許文献】
【０００９】
【特許文献１】特開平１１−１３９８１１号公報
【特許文献２】特開２０１２−１８８３１８号公報
【発明の概要】
【発明が解決しようとする課題】
【００１０】
最近の高機能ウェーハや高機能半導体の製造工程においては、洗浄液中の有機物に起因する歩留まり低下が不定期に起きる問題が顕在化している。
本発明者らが種々検討した結果、この問題は洗浄液中の過酸化水素水溶液中のＴＯＣ濃度が管理濃度以下であるものの製造Ｌｏｔ毎でばらつくこと、このばらつきは過酸化水素水溶液の精製処理の不安定性に起因することを突き止めた。
即ち、従来法では、イオン交換樹脂の過酸化水素に対する耐酸化性について十分な検討がなされておらず、過酸化水素による酸化劣化でイオン交換樹脂から溶出したＴＯＣにより、得られる精製過酸化水素水溶液中のＴＯＣ濃度がばらつく問題がある。この問題は、イオン交換樹脂塔の後段でＲＯ膜処理を行うことで、ある程度軽減されるが、イオン交換樹脂からのＴＯＣの溶出自体を防止することはできず、根本的な解決策とは言えない。
【００１１】
本発明は上記従来の実情に鑑みてなされたものであり、過酸化水素水溶液を、より耐酸化性に優れた低溶出性のイオン交換樹脂を用いて安定にかつ高純度に精製する精製方法と精製装置を提供することを課題とする。
【課題を解決するための手段】
【００１２】
本発明者らは、上記課題を解決すべく鋭意検討を重ねた結果、過酸化水素水溶液を第１のＨ形強カチオン交換樹脂塔、塩形強アニオン交換樹脂塔、および第２のＨ形強カチオン交換樹脂塔に順次通水して精製するに当たり、少なくとも第２のＨ形強カチオン交換樹脂塔に特定のＨ形強カチオン交換樹脂を用いることにより、イオン交換樹脂からのＴＯＣの溶出を抑えて安定にかつ高純度に精製することができることを見出した。
【００１３】
即ち、本発明は以下を要旨とする。
【００１４】
［１］  過酸化水素水溶液を、第１のＨ形強カチオン交換樹脂、塩形強アニオン交換樹脂、および第２のＨ形強カチオン交換樹脂に順次接触させて、該過酸化水素水溶液を精製する方法であって、該第２のＨ形強カチオン交換樹脂が、架橋度６％以下のＨ形強カチオン交換樹脂、架橋度９％以上のＨ形強カチオン交換樹脂、または、下記（ａ）および（ｂ）の工程を経て製造されたＨ形強カチオン交換樹脂であることを特徴とする過酸化水素水溶液の精製方法。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【００１５】
［２］  ［１］において、前記第１のＨ形強カチオン交換樹脂が、架橋度９％以上のＨ形強カチオン交換樹脂、または、下記（ａ）および（ｂ）の工程を経て製造されたＨ形強カチオン交換樹脂であることを特徴とする過酸化水素水溶液の精製方法。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【００１６】
［３］  ［１］または［２］において、前記塩形強アニオン交換樹脂が、下記（ｃ）、（ｄ）、（ｅ）、（ｆ）および（ｇ）の工程を経て製造された塩形強アニオン交換樹脂であることを特徴とする過酸化水素水溶液の精製方法。
（ｃ）モノビニル芳香族モノマーと架橋性芳香族モノマーとを共重合させて架橋共重合体を得る工程
（ｄ）（ｃ）工程における重合温度を１８℃以上、２５０℃以下に調整し、該架橋性芳香族モノマーの架橋性芳香族モノマー含有量（純度）を５７重量％以上とすることで、化学式（Ｉ）で示される溶出性化合物の含有量を、モノビニル芳香族モノマーと架橋性芳香族モノマーとの架橋共重合体１ｇに対して４００μｇ以下とする工程
【００１７】
【化１】
2018065725.tif 000003
【００１８】
（式（Ｉ）中、Ｚは水素原子またはアルキル基を示す。ｌは自然数を示す。）
（ｅ）該溶出性化合物の含有量が架橋重合体１ｇに対して４００μｇ以下の架橋共重合体を、フリーデル・クラフツ反応触媒を架橋共重合体の重量に対して０．００１〜０．７倍量使用することによりハロアルキル化する工程
（ｆ）ハロアルキル化架橋共重合体を、ベンゼン、トルエン、キシレン、アセトン、ジエチルエーテル、メチラール、ジクロロメタン、クロロホルム、ジクロロエタン、およびトリクロロエタンからなる群より選ばれる少なくとも一つの溶媒により洗浄することにより、ハロアルキル化された架橋重合体から、化学式（II）で示される溶出性化合物を除去する工程
【００１９】
【化２】
2018065725.tif 000004
【００２０】
（式（II）中、Ｘは水素原子、ハロゲン原子、またはハロゲン原子で置換されていてもよいアルキル基を示す。Ｙはハロゲン原子を示す。ｍ、ｎはそれぞれ独立に自然数を示す。）
（ｇ）該溶出性化合物が除去されたハロアルキル化架橋重合体をアミン化合物と反応させる工程
【００２１】
［４］  ［１］ないし［３］のいずれかにおいて、前記第１のＨ形強カチオン交換樹脂、前記塩形強アニオン交換樹脂、および前記第２のＨ形強カチオン交換樹脂のうちの少なくとも一つがゲル型樹脂であることを特徴とする過酸化水素水溶液の精製方法。
【００２２】
［５］  第１のＨ形強カチオン交換樹脂塔、塩形強アニオン交換樹脂塔、および第２のＨ形強カチオン交換樹脂塔と、過酸化水素水溶液を該第１のＨ形強カチオン交換樹脂塔、該塩形強アニオン交換樹脂塔、および該第２のＨ形強カチオン交換樹脂塔に順次通水する手段とを有する過酸化水素水溶液の精製装置であって、該第２のＨ形強カチオン交換樹脂塔に充填されたＨ形強カチオン交換樹脂が、架橋度６％以下のＨ形強カチオン交換樹脂、架橋度９％以上のＨ形強カチオン交換樹脂、または、下記（ａ）および（ｂ）の工程を経て製造されたＨ形強カチオン交換樹脂であることを特徴とする過酸化水素水溶液の精製装置。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【００２３】
［６］  ［５］において、前記第１のＨ形強カチオン交換樹脂塔に充填されたＨ形強カチオン交換樹脂が、架橋度９％以上のＨ形強カチオン交換樹脂、または、下記（ａ）および（ｂ）の工程を経て製造されたＨ形強カチオン交換樹脂であることを特徴とする過酸化水素水溶液の精製装置。
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【００２４】
［７］  ［５］または［６］において、前記塩形強アニオン交換樹脂塔に充填された塩形強アニオン交換樹脂が、下記（ｃ）、（ｄ）、（ｅ）、（ｆ）および（ｇ）の工程を経て製造された塩形強アニオン交換樹脂であることを特徴とする過酸化水素水溶液の精製装置。
（ｃ）モノビニル芳香族モノマーと架橋性芳香族モノマーとを共重合させて架橋共重合体を得る工程
（ｄ）（ｃ）工程における重合温度を１８℃以上、２５０℃以下に調整し、該架橋性芳香族モノマーの架橋性芳香族モノマー含有量（純度）を５７重量％以上とすることで、化学式（Ｉ）で示される溶出性化合物の含有量を、モノビニル芳香族モノマーと架橋性芳香族モノマーとの架橋共重合体１ｇに対して４００μｇ以下とする工程
【００２５】
【化３】
2018065725.tif 000005
【００２６】
（式（Ｉ）中、Ｚは水素原子またはアルキル基を示す。ｌは自然数を示す。）
（ｅ）該溶出性化合物の含有量が架橋重合体１ｇに対して４００μｇ以下の架橋共重合体を、フリーデル・クラフツ反応触媒を架橋共重合体の重量に対して０．００１〜０．７倍量使用することによりハロアルキル化する工程
（ｆ）ハロアルキル化架橋共重合体を、ベンゼン、トルエン、キシレン、アセトン、ジエチルエーテル、メチラール、ジクロロメタン、クロロホルム、ジクロロエタン、およびトリクロロエタンからなる群より選ばれる少なくとも一つの溶媒により洗浄することにより、ハロアルキル化された架橋重合体から、化学式（II）で示される溶出性化合物を除去する工程
【００２７】
【化４】
2018065725.tif 000006
（式（II）中、Ｘは水素原子、ハロゲン原子、またはハロゲン原子で置換されていてもよいアルキル基を示す。Ｙはハロゲン原子を示す。ｍ、ｎはそれぞれ独立に自然数を示す。）
（ｇ）該溶出性化合物が除去されたハロアルキル化架橋重合体をアミン化合物と反応させる工程
【００２８】
［８］  ［５］ないし［７］のいずれかにおいて、前記第１のＨ形強カチオン交換樹脂塔に充填されたＨ形強カチオン交換樹脂、前記塩形強アニオン交換樹脂塔に充填された塩形強アニオン交換樹脂、および前記第２のＨ形強カチオン交換樹脂塔に充填されたＨ形強カチオン交換樹脂のうちの少なくとも一つがゲル型樹脂であることを特徴とする過酸化水素水溶液の精製装置。
【発明の効果】
【００２９】
本発明によれば、精製処理に用いるイオン交換樹脂からのＴＯＣの溶出を抑えて、金属のみならずＴＯＣの要求が厳しい高純度の過酸化水素水溶液をＬｏｔによらず、安定かつ確実に製造することが可能になる。
【図面の簡単な説明】
【００３０】
【図１】本発明の過酸化水素水溶液の精製装置の実施の形態の一例を示す系統図である。
【図２】本発明の過酸化水素水溶液の精製装置の実施の形態の他の例を示す系統図である。
【発明を実施するための形態】
【００３１】
以下に、図面を参照して本発明の過酸化水素水溶液の精製方法および精製装置について詳細に説明する。なお、以下の記載は本発明の実施形態の一例であって、本発明はその要旨を超えない限り、以下の記載に限定されるものではない。
【００３２】
図１，２は、本発明の過酸化水素水溶液の精製装置の実施の形態を示す系統図である。
【００３３】
図１の過酸化水素水溶液の精製装置は、未精製過酸化水素水溶液を第１のＨ形強カチオン交換樹脂塔（以下「第１Ｈ塔」と称す場合がある。）１、塩形強アニオン交換樹脂塔（以下「ＯＨ塔」と称す場合がある。）２、第２のＨ形強カチオン交換樹脂塔（以下「第２Ｈ塔」と称す場合がある）３の順で通水して精製過酸化水素水溶液を得るものである。
図２に示す過酸化水素水溶液の精製装置は、図１の精製装置における塩形強アニオン交換樹脂塔として、第１の塩形強アニオン交換樹脂塔（以下「第１ＯＨ塔」と称す場合がある。）２Ａと第２の塩形強アニオン交換樹脂塔（以下「第２ＯＨ塔」と称す場合がある。）２Ｂとを直列２段に配置したものである。
【００３４】
即ち、本発明において、各イオン交換樹脂塔は、１段に設けられるものに限らず、２段以上の多段に設けられていてもよい。
また、本発明は、過酸化水素水溶液を第１のＨ形強カチオン交換樹脂、塩形強アニオン交換樹脂、および第２のＨ形強カチオン交換樹脂の順で接触させて処理するものであればよく、各イオン交換樹脂は異なる塔に充填されている形態に限定されず、２以上のイオン交換樹脂が同一の塔内に通水性の仕切板を介して積層されていてもよい。
【００３５】
本発明は、このように、過酸化水素水溶液を、第１Ｈ塔１、ＯＨ塔２（あるいは第１ＯＨ塔２Ａおよび第２ＯＨ塔２Ｂ）、第２Ｈ塔３に順次通水して精製するに当たり、第２Ｈ塔３に充填する第２のＨ形強カチオン交換樹脂として、架橋度６％以下のＨ形強カチオン交換樹脂（以下「低架橋樹脂」と称す場合がある。）、架橋度９％以上のＨ形強カチオン交換樹脂（以下「高架橋樹脂」と称す場合がある。）、または、下記（ａ）および（ｂ）の工程を経て製造されたＨ形強カチオン交換樹脂（以下「（ａ）〜（ｂ）樹脂」と称す場合がある。）を用いることを特徴とするものであり、好ましくは、第１Ｈ塔１に充填する第１のＨ形強カチオン交換樹脂として、架橋度９％以上の高架橋樹脂、または（ａ）〜（ｂ）樹脂を用い、ＯＨ塔（第１ＯＨ塔２Ａおよび／または第２ＯＨ塔２Ｂ）２に充填する塩形強アニオン交換樹脂として、好ましくは下記（ｃ）、（ｄ）、（ｅ）、（ｆ）および（ｇ）の工程を経て製造された塩形強アニオン交換樹脂（以下「（ｃ）〜（ｇ）樹脂」と称す場合がある）を用いるものである。
【００３６】
（ａ）モノビニル芳香族モノマーと、架橋性芳香族モノマー中の非重合性の不純物含有量が３重量％以下である架橋性芳香族モノマーとを、ラジカル重合開始剤を全モノマー重量に対して０．０５重量％以上、５重量％以下で用い、かつ該ラジカル重合開始剤として少なくもと過酸化ベンゾゾイルおよびｔ−ブチルパーオキシベンゾエートを用い、重合温度を７０℃以上、２５０℃以下にして共重合させて架橋共重合体を得る工程
（ｂ）該架橋共重合体をスルホン化する工程
【００３７】
（ｃ）モノビニル芳香族モノマーと架橋性芳香族モノマーとを共重合させて架橋共重合体を得る工程
（ｄ）（ｃ）工程における重合温度を１８℃以上、２５０℃以下に調整し、該架橋性芳香族モノマーの架橋性芳香族モノマー含有量（純度）を５７重量％以上とすることで、化学式（Ｉ）で示される溶出性化合物の含有量を、モノビニル芳香族モノマーと架橋性芳香族モノマーとの架橋共重合体１ｇに対して４００μｇ以下とする工程
【００３８】
【化５】
2018065725.tif 000007
【００３９】
（式（Ｉ）中、Ｚは水素原子またはアルキル基を示す。ｌは自然数を示す。）
（ｅ）該溶出性化合物の含有量が架橋重合体１ｇに対して４００μｇ以下の架橋共重合体を、フリーデル・クラフツ反応触媒を架橋共重合体の重量に対して０．００１〜０．７倍量使用することによりハロアルキル化する工程
（ｆ）ハロアルキル化架橋共重合体を、ベンゼン、トルエン、キシレン、アセトン、ジエチルエーテル、メチラール、ジクロロメタン、クロロホルム、ジクロロエタン、およびトリクロロエタンからなる群より選ばれる少なくとも一つの溶媒により洗浄することにより、ハロアルキル化された架橋重合体から、化学式（II）で示される溶出性化合物を除去する工程
【００４０】
【化６】
2018065725.tif 000008
【００４１】
（式（II）中、Ｘは水素原子、ハロゲン原子、またはハロゲン原子で置換されていてもよいアルキル基を示す。Ｙはハロゲン原子を示す。ｍ、ｎはそれぞれ独立に自然数を示す。）
（ｇ）該溶出性化合物が除去されたハロアルキル化架橋重合体をアミン化合物と反応させる工程
【００４２】
また、本発明において用いる第１のＨ形強カチオン交換樹脂、塩形強アニオン交換樹脂および第２のＨ形強カチオン交換樹脂は、ゲル型樹脂であることが好ましい。
即ち、イオン交換樹脂には、ゲル型とポーラス型とがあるが、ゲル型の方がポーラス型よりも表面積が小さく、過酸化水素水溶液の精製において過酸化水素に対する耐酸化性が高く、より精製純度および精製安定性を上げることができ、好ましい。
【００４３】
なお、本発明における「架橋度」とは、イオン交換樹脂の製造に用いるモノビニル芳香族モノマーと架橋剤である架橋性芳香族モノマーの重量の合計に対する架橋性芳香族モノマーの重量割合を意味し、当該分野において使われている定義と同様である。即ち、架橋性芳香族モノマーの使用量が多い程、樹脂の鎖状構造が架橋されて網目構造部分の多い密な樹脂となり、架橋性芳香族モノマーの使用量が少ないと網目の大きい樹脂が得られる。
市販のイオン交換樹脂の架橋度は４〜２０％程度であり、通常の水処理には、イオンを除去しやすい領域である架橋度８％程度の樹脂が標準架橋樹脂として使用されている。このため、前掲の特許文献２でも架橋度６〜１０、好ましくは７〜９とされている。
【００４４】
本発明による精製処理では、第１のＨ形強カチオン交換樹脂による処理で、過酸化水素水溶液中のカチオン性の金属イオン不純物が除去され、次いで塩形強アニオン交換樹脂による処理で、アニオン性の金属不純物や塩素イオン、硫酸イオンが除去され、更に、第２のＨ形強カチオン交換樹脂による処理で、前段の塩形強アニオン交換樹脂中に不純物として含まれる微量のＮａ＋、Ｋ＋、Ａｌ３＋などの金属イオン不純物などを高度に除去することができる。
【００４５】
＜高架橋樹脂＞
本発明における第１Ｈ塔１の第１のＨ形強カチオン交換樹脂および／または第２Ｈ塔３の第２のＨ形強カチオン交換樹脂に用いられる高架橋樹脂は、架橋度９％以上のＨ形強カチオン交換樹脂であり、好ましくは架橋度９％以上のゲル型Ｈ形強カチオン交換樹脂である。
【００４６】
架橋度９％以上の高架橋樹脂は、過酸化水素に対する耐酸化性に優れ、低溶出性の樹脂であるため、これを例えば第１Ｈ塔１に用いることにより、溶出物による後段のＯＨ塔２（第１ＯＨ塔２Ａ，第２ＯＨ塔２Ｂ）の負荷を低減して精製処理を安定化させることができる。
従って、第１Ｈ塔１には、このような高架橋樹脂を充填することが好ましい。また、第２Ｈ塔３に高架橋樹脂を用いた場合は、この後段の塔でも高い耐酸化性を得ることができる。
【００４７】
本発明で用いる高架橋樹脂の架橋度は９％以上、好ましくは９％を超え、耐酸化性と処理効率のバランスから、より好ましくは１０〜２０％、特に好ましくは１１〜１６％である。架橋度が１２％以上であれば、特に耐酸化性、耐溶出性に優れる。
【００４８】
＜低架橋樹脂＞
本発明における第２Ｈ塔３に用いられる低架橋樹脂は、架橋度６％以下のＨ形強カチオン交換樹脂であり、好ましくは架橋度６％以下のゲル型Ｈ形強カチオン交換樹脂である。
【００４９】
架橋度６％以下の低架橋樹脂は、標準架橋樹脂よりも除去効率、洗浄効率が高く、前段のＯＨ塔２（第１ＯＨ塔２Ａ，第２ＯＨ塔２Ｂ）から溶出するＴＯＣ（アミン等）を効率的に除去することができるため、第２Ｈ塔３に充填するＨ形強カチオン交換樹脂として適している。
【００５０】
低架橋樹脂の架橋度は６％以下、好ましくは６％未満、例えば５％以下であり、その下限については、前述の通り、市販のイオン交換樹脂の架橋度の下限が４％程度であることにより、通常４％程度である。
【００５１】
この低架橋樹脂は、下記（Ａ）の超純水通水試験におけるΔＴＯＣが２０μｇ／Ｌ以下であることが好ましい。
【００５２】
（Ａ）超純水通水試験
（1）  空の測定カラム単体に、測定対象の低架橋樹脂量に対して５０ｈｒ−１の空間速度（Ｓｐａｃｅ  Ｖｅｌｏｃｉｔｙ；ＳＶ）で超純水を通水し、通水１時間後の該測定カラム単体出口水のＴＯＣ濃度（ＴＯＣ０）を分析する。
（2）  上記（1）の測定カラムに、測定対象の低架橋樹脂を充填後、該低架橋樹脂を充填した測定カラムに、該低架橋樹脂量に対して５０ｈｒ−１のＳＶで超純水を通水し、通水１時間後の該測定カラム出口水のＴＯＣ濃度（ＴＯＣ１）を分析する。
（3）  上記（1），（2）の分析結果から、下記式でΔＴＯＣを算出する。
ΔＴＯＣ＝ＴＯＣ１−ＴＯＣ０
【００５３】
上記の（Ａ）超純水通水試験で使用する超純水の水質は、抵抗率；１８．０ＭΩ・ｃｍ以上、ＴＯＣ；２μｇ／Ｌ以下、シリカ；０．１μｇ／Ｌ以下、φ５０ｎｍ以上微粒子；５個／ｍＬ以下、金属；１ｎｇ／Ｌ以下、アニオン；１ｎｇ／Ｌ以下である。
【００５４】
上記（Ａ）超純水通水試験によるΔＴＯＣが２０μｇ／Ｌ以下の低架橋樹脂であれば、樹脂からのＴＯＣの溶出量が少なく、このような低架橋樹脂を後段の第２Ｈ塔３に充填して用いることにより、高純度過酸化水素水溶液を安定に得ることができる。
【００５５】
＜（ａ）〜（ｂ）樹脂＞
（ａ）〜（ｂ）樹脂は、前述の（ａ）および（ｂ）の工程を経て製造されたものであり、樹脂からのＴＯＣの溶出量が少なく、このような（ａ）〜（ｂ）樹脂を第１Ｈ塔１および／または第２Ｈ塔２に充填して用いることにより、高純度過酸化水素水溶液を安定に得ることができる。
【００５６】
前記（ａ）の工程で用いるモノビニル芳香族モノマーとしては、スチレン、メチルスチレン、エチルスチレンなどのアルキル置換スチレン、またはブロモスチレンなどのハロゲン置換スチレンなどの１種または２種以上が挙げられるが、好ましくはスチレン或いはスチレンを主体とするモノマーである。
【００５７】
また、架橋性芳香族モノマーとしては、ジビニルベンゼン、トリビニルベンゼン、ジビニルトルエン、ジビニルトルエンなどの１種または２種以上が挙げられるが、好ましくはジビニルベンゼンである。
【００５８】
架橋性芳香族モノマーの使用量は、当該（ａ）〜（ｂ）樹脂を第１Ｈ塔１に用いるか、第２Ｈ塔３に用いるかによって異なり、第１Ｈ塔１に用いる場合は、前述の高架橋樹脂が得られるように全モノマー重量に対する重量割合で９％以上、特に１０〜２０％、とりわけ１１〜１６％とすることがことが好ましい。一方、第２Ｈ塔３に用いる場合は、上記の高架橋樹脂となる使用量であるか、前述の低架橋樹脂が得られるように、全モノマー重量に対する重量割合で６％以下、特に４〜６％とすることが好ましい。
【００５９】
ただし、（ａ）〜（ｂ）樹脂の架橋度は、９％以上あるいは６％以下に限定されるものではなく４〜２０％の範囲で幅広く設定することができる。
【００６０】
ラジカル重合開始剤としては、過酸化ジベンゾイル、過酸化ラウロイル、ｔ−ブチルハイドロパーオキサイド、アゾビスイソブチロニトリルなどが得られるが、少なくとも、過酸化ベンゾゾイルおよびｔ−ブチルパーオキシベンゾエートを用いる。
【００６１】
重合様式は、特に限定されるものではなく、溶液重合、乳化重合、懸濁重合等の種々の様式で重合を行うことができるが、このうち均一なビーズ状の共重合体が得られる懸濁重合法が好ましく採用される。懸濁重合法は、一般にこの種の共重合体の製造に使用される溶媒、分散安定剤等を用い、公知の反応条件を選択して行うことができる。
【００６２】
共重合反応における重合温度は、７０℃以上、２５０℃以下、好ましくは１５０℃以下、更に好ましくは１４０℃以下である。重合温度が高すぎると解重合が併発し重合完結度がかえって低下する。重合温度が低すぎると重合完結度が不十分となる。
また、重合雰囲気は、空気下もしくは不活性ガス下で実施可能であり、不活性ガスとしては窒素、二酸化炭素、アルゴン等が使用できる。
【００６３】
前記（ｂ）の工程のスルホン化は常法に従って行うことができる。
【００６４】
このようにして得られる（ａ）〜（ｂ）樹脂は、通常、前述の（Ａ）超純水通水試験によるΔＴＯＣが５μｇ／Ｌ以下の低溶出性のものである。
【００６５】
＜塩形強アニオン交換樹脂＞
ＯＨ塔２（第１ＯＨ塔２Ａ，第２ＯＨ塔２Ｂ）に充填する塩形強アニオン交換樹脂の塩形の種類や塩形への製法については特に制限はなく、塩形としては炭酸塩形、重炭酸塩形、ハロゲン（Ｆ、Ｃｌ、Ｂｒ）形、硫酸形等が挙げられるが、好ましくは炭酸塩形、重炭酸塩形であり、また、この塩形強アニオン交換樹脂はゲル型塩形強アニオン交換樹脂であることが好ましい。
【００６６】
この塩形強アニオン交換樹脂は、前述の（ｃ）〜（ｇ）樹脂であることが、樹脂からの溶出量が少なく、高純度過酸化水素水溶液を安定に得ることができるため、好ましい。
【００６７】
前記（ｃ）の工程で用いるモノビニル芳香族モノマーとしては、スチレン、メチルスチレン、エチルスチレンなどのアルキル置換スチレン、またはブロモスチレンなどのハロゲン置換スチレンなどの１種または２種以上が挙げられるが、好ましくはスチレン或いはスチレンを主体とするモノマーである。
【００６８】
また、架橋性芳香族系モノマーとしては、ジビニルベンゼン、トリビニルベンゼン、ジビニルトルエン、ジビニルトルエンなどの１種または２種以上が挙げられるが、好ましくはジビニルベンゼンである。
【００６９】
架橋性芳香族モノマーの使用量は、好適な架橋度の（ｃ）〜（ｇ）樹脂が得られるような割合であればよい。
【００７０】
モノビニル芳香族モノマーと架橋性芳香族モノマーとの共重合反応は、ラジカル重合開始剤を用いて公知の技術に基づいて行うことができる。
ラジカル重合開始剤としては、過酸化ジベンゾイル、過酸化ラウロイル、ｔ−ブチルハイドロパーオキサイド、アゾビスイソブチロニトリル等の１種又は２種以上が用いられ、通常、全モノマー重量に対して０．０５重量％以上、５重量％以下で用いられる。
【００７１】
重合様式は、特に限定されるものではなく、溶液重合、乳化重合、懸濁重合等の種々の様式で重合を行うことができるが、このうち均一なビーズ状の共重合体が得られる懸濁重合法が好ましく採用される。懸濁重合法は、一般にこの種の共重合体の製造に使用される溶媒、分散安定剤等を用い、公知の反応条件を選択して行うことができる。
【００７２】
共重合反応における重合温度は、通常、室温（約１８℃〜２５℃）以上、好ましくは４０℃以上、さらに好ましくは７０℃以上であり、通常２５０℃以下、好ましくは１５０℃以下、更に好ましくは１４０℃以下である。重合温度が高すぎると解重合が併発し重合完結度がかえって低下する。重合温度が低すぎると重合完結度が不十分となる。
また、重合雰囲気は、空気下もしくは不活性ガス下で実施可能であり、不活性ガスとしては窒素、二酸化炭素、アルゴン等が使用できる。
【００７３】
（ｄ）の工程における前記式（Ｉ）で示される溶出性化合物（以下「溶出性化合物（Ｉ）」と称す場合がある。）のＺのアルキル基は炭素数１〜８のアルキル基であり、好ましくはメチル基、エチル基、プロピル基、ブチル基であり、さらに好ましくはメチル基、エチル基である。
【００７４】
（ｅ）の工程のハロアルキル化に供する架橋共重合体中の前記溶出性化合物（Ｉ）の含有量が、過酸化水素水溶液１ｇに対して４００μｇより多いと、不純物の残存や分解物の発生が抑制された、溶出物の少ないアニオン交換樹脂を得ることができない。該溶出性化合物（Ｉ）の含有量は少ない程好ましく、好ましくは過酸化水素水溶液１ｇに対して３０μｇ以下、より好ましくは２００μｇ以下であるが、通常その下限は５０μｇ程度である。
【００７５】
（ｄ）工程は、特に、（ｃ）工程における重合条件を調整することにより、（ｃ）工程と同時に行われる。例えば、（ｃ）工程における重合温度を１８℃以上、２５０℃以下に調整することにより、重合の完結度を高めて、溶出性化合物（Ｉ）が低減された架橋共重合体を得ることができる。また、架橋性芳香族モノマー、例えば、ジビニルベンゼン中には、ジエチルベンゼン等の非重合性の不純物が存在し、これが溶出性化合物(Ｉ)の生成の原因となることから、重合に用いる架橋性芳香族モノマーとして、当該架橋性芳香族モノマー含有量（純度）が５７重量％以上というような、特定のグレードを選択して使用することで溶出性化合物（Ｉ）含有量の少ない架橋共重合体を得ることができる。
【００７６】
架橋性芳香族モノマーの架橋性芳香族モノマー含有量（純度）は、特に好ましくは６０重量％以上、さらに好ましくは８０重量％以上であり、架橋性芳香族モノマー中の非重合性の不純物含有量は、モノマー重量当り通常５重量％以下、好ましくは３重量％以下、更に好ましくは１重量％以下である。この不純物含有量が多すぎると、重合時に不純物に対する連鎖移動反応を起こしやすくなるため、重合終了後のポリマー中に残存する溶出性オリゴマー（ポリスチレン）の量が増加することがあり、溶出性化合物（Ｉ）含有量の少ない架橋共重合体を得ることができない。
【００７７】
また、重合後、得られた架橋共重合体を洗浄することによって溶出性化合物（Ｉ）を除去して、溶出性化合物含有量が低減された架橋共重合体を得ることもできる。
【００７８】
（ｅ）の架橋共重合体をハロアルキル化する工程は、（ｄ）工程で得られた架橋共重合体を、膨潤状態で、フリーデル・クラフツ反応触媒の存在下、ハロアルキル化剤を反応させてハロアルキル化する工程である。
【００７９】
架橋共重合体を膨潤させるには、膨潤溶媒、例えばジクロロエタンを使用することができるが、十分にハロメチル化を進行させるために、ハロアルキル化剤のみにより膨潤させるのが好ましい。
【００８０】
フリーデル・クラフツ反応触媒としては、塩化亜鉛、塩化鉄（III）、塩化スズ（IV）、塩化アルミニウム等のルイス酸触媒が挙げられる。これらの触媒は１種を単独で用いても良く、２種以上を混合して用いても良い。
【００８１】
ハロアルキル化剤を反応試薬としてだけではなく共重合体の膨潤溶媒として作用させるには、共重合体との親和性が高いものを用いることが好ましく、例えば、クロロメチルメチルエーテル、塩化メチレン、ビス（クロロメチル）エーテル、ポリ塩化ビニル、ビス（クロロメチル）ベンゼン等のハロゲン化合物が挙げられ、これらは１種を単独で用いても良く、２種以上を混合して用いても良いが、より好ましいのはクロロメチルメチルエーテルである。即ち、本発明におけるハロアルキル化とは、好ましくはクロロメチル化である。
【００８２】
（ｅ）工程におけるハロアルキル基導入率は、モノビニル芳香族モノマーが１００モル％ハロアルキル化されたと仮定したときの理論上のハロゲン含有率に対して８０％以下、好ましくは７５％以下、更に好ましくは７０％以下とすることが好ましい。このハロアルキル基導入率（モノビニル芳香族モノマーが１００モル％ハロアルキル化されたと仮定したときの理論上のハロゲン含有率に対する導入されたハロゲン原子の割合の百分率）を高くすると、導入時において、架橋共重合体の主鎖が切れたり、過剰に導入されたハロアルキル基が、導入後に遊離して不純物の原因となるが、このようにハロアルキル基導入率を制限することにより、不純物の生成を抑制して溶出物の少ないアニオン交換樹脂を得ることができる。
【００８３】
このように、ハロアルキル基の導入量を抑えることにより、ハロアルキル化工程での副反応も低減するので、溶出性のオリゴマーも発生しにくくなる。また、発生する副生物も、従来処方と比べて後工程で洗浄除去されにくい物質が少なくなる。その結果、溶出物量が著しく少ないアニオン交換樹脂を得ることができる。
【００８４】
具体的なハロアルキル基導入方法については以下の通りである。
ハロアルキル化剤の使用量は、架橋共重合体の架橋度、その他の条件により広い範囲から選ばれるが、少なくとも架橋共重合体を十分に膨潤させる量が好ましく、架橋共重合体に対して、通常１重量倍以上、好ましくは２重量倍以上であり、通常５０重量倍以下、好ましくは２０重量倍以下である。
【００８５】
また、フリーデル・クラフツ反応触媒の使用量は通常架橋共重合体の重量に対して０．００１〜７倍量、好ましくは０．１〜０．７倍量、更に好ましくは０．１〜０．７倍量である。
【００８６】
架橋共重合体へのハロアルキル基導入率を８０％以下とするための手段としては、反応温度を低くする、活性の低い触媒を用いる、触媒添加量を少なくする等の手段が挙げられる。即ち、架橋共重合体とハロアルキル化剤との反応に影響を与える主因子としては、反応温度、フリーデル・クラフツ反応触媒の活性（種類）およびその添加量、ハロアルキル化剤添加量等が挙げられるため、これらの条件を調整することによりハロアルキル基導入率を制御することができる。
【００８７】
反応温度は、用いるフリーデル・クラフツ反応触媒の種類によっても異なるが、通常０〜５５℃である。好ましい反応温度の範囲は、使用するハロアルキル化剤、フリーデル・クラフツ反応触媒によって異なるが、例えばハロアルキル化剤にクロロメチルメチルエーテルを用い、フリーデル・クラフツ反応触媒に塩化亜鉛を用いた場合には、通常３０℃以上、好ましくは３５℃以上であり、通常５０℃以下、好ましくは４５℃以下である。この際、反応時間等を適宜選択することにより、過度のハロアルキル基導入を抑制することができる。
【００８８】
なお、ハロアルキル基導入反応では、後架橋反応も同時に進行しており、後架橋反応により最終製品の強度を確保する意味もあるので、ハロアルキル基導入反応の時間はある程度確保するほうがよい。ハロアルキル化の反応時間は好ましくは３０分以上、更に好ましくは３時間以上、更に好ましくは５時間以上である。また好ましくは２４時間以下、更に好ましくは１２時間以下、さらに好ましくは９時間以下である。
【００８９】
前記（ｆ）の工程は、ハロアルキル化された架橋共重合体（ハロアルキル化架橋共重合体）を前述の特定の溶媒で洗浄することにより、前記（II）で示される溶出性化合物（以下「溶出性化合物（II）」と称す場合がある。）を除去する処理を行って、ハロアルキル化架橋共重合体１ｇに対して、前記溶出性化合物（II）の含有量が好ましくは４００μｇ以下、より好ましくは１００μｇ以下、特に好ましくは５０μｇ以下、とりわけ好ましくは３０μｇ以下となるように、ハロアルキル化架橋共重合体を精製する工程である。この溶出性化合物（II）含有量が多いと、不純物の残存や分解物の発生が抑制された、溶出物の少ないアニオン交換樹脂を得ることができない。溶出性化合物（II）の含有量は少ない程好ましいが、通常その下限は３０μｇ程度である。
【００９０】
前記式（II）において、Ｘのハロゲン原子で置換されていても良いアルキル基は、通常炭素数１〜１０のアルキル基又はハロアルキル基であり、好ましくは、メチル基、エチル基、プロピル基、ブチル基、ハロメチル基、ハロエチル基、ハロプロピル基、ハロブチル基であり、さらに好ましくは、メチル基、エチル基、ハロメチル基、ハロエチル基である。
また、ｎは通常１以上であり、通常８以下、好ましくは４以下、さらに好ましくは２以下である。
【００９１】
前述の溶媒による洗浄方法は、ハロアルキル化架橋共重合体をカラムに詰めて溶媒を通水するカラム方式か、或いはバッチ洗浄法で行うことができる。
洗浄温度は、通常室温（２０℃）以上、好ましくは３０℃以上、更に好ましくは５０℃以上、特に好ましくは９０℃以上、また通常１５０℃以下、好ましくは１３０℃以下、更に好ましくは１２０℃以下である。洗浄温度が高すぎると重合体の分解やハロアルキル基脱落を併発する。洗浄温度が低すぎると洗浄効率が低下する。
溶媒との接触時間は、通常５分以上、好ましくは架橋共重合体が８０％以上膨潤する時間以上であり、通常４時間以下である。この接触時間が短すぎると洗浄効率が低下し、時間が長すぎると生産性が低下する。
【００９２】
前記（ｇ）の工程は、上記のようにして溶出性化合物（II）が除去されたハロアルキル化架橋共重合体にアミン化合物を反応させることにより、アミノ基を導入してアニオン交換樹脂を製造する工程であり、アミノ基の導入は公知の技術で容易に実施することができる。
例えば、ハロアルキル化架橋共重合体を溶媒中に懸濁し、トリメチルアミンやジメチルエタノールアミンと反応させる方法が挙げられる。
【００９３】
この導入反応の際に用いられる溶媒としては、例えば水、トルエン、ジオキサン、ジメチルホルムアミド、ジクロロエタン等が単独で、あるいは混合して用いられる。
【００９４】
その後は公知の方法によって塩形を各種の形に変えることによって、ＯＨ塔２（第１ＯＨ塔２Ａ，第２ＯＨ塔２Ｂ）に充填する塩形強アニオン交換樹脂を得ることができる。
【００９５】
このようにして得られる（ｃ）〜（ｇ）樹脂を塩形にした塩形強アニオン交換樹脂は、通常、前述の（Ａ）超純水通水試験によるΔＴＯＣが２０μｇ／Ｌ以下の低溶出性のものである。
【００９６】
＜樹脂塔構成例＞
本発明による過酸化水素水溶液の精製処理の具体例としては、例えば以下の樹脂塔構成例が挙げられる。
構成例１：高架橋樹脂塔→塩形強アニオン交換樹脂塔→低架橋樹脂塔で順次処理する方法
構成例２：高架橋樹脂塔→塩形強アニオン交換樹脂塔→高架橋樹脂塔で順次処理する方法
【００９７】
前述の通り、前段の第１Ｈ塔１に、耐酸化性に優れた高架橋樹脂を充填することにより、第１Ｈ塔１からの溶出量を低減して、後段のＯＨ塔２（第１ＯＨ塔２Ａ，第２ＯＨ塔２Ｂ）の負荷を軽減することができる。
後段の第２Ｈ塔３に低架橋樹脂を用いる構成例１であれば、後段の第２Ｈ塔３において、前段のＯＨ塔２（第１ＯＨ塔２Ａ，第２ＯＨ塔２Ｂ）の塩形強アニオン交換樹脂から溶出するＴＯＣ（アミン等）をこの第２Ｈ塔３において、効率的に除去すると共に、更に効率的に洗浄して再生することができる。
後段の第２Ｈ塔３に高架橋樹脂を用いる構成例２であれば、この第２Ｈ塔３においても耐酸化性を十分に高いものとして溶出量を低減することができる。
【００９８】
上記構成例１，２のいずれであっても、塩形強アニオン交換樹脂とＨ形強カチオン交換樹脂により過酸化水素水溶液中の金属イオン等の不純物を高度にイオン交換除去した上で、樹脂からのＴＯＣの溶出を防止して、高純度過酸化水素水溶液を安定に得ることができる。
【００９９】
なお、樹脂塔への樹脂充填量や通水条件には特に制限はなく、精製前過酸化水素水溶液の不純物濃度に応じて、塩形強アニオン交換樹脂とＨ形強カチオン交換樹脂の充填量（容量比）や空間速度（ＳＶ）をバランスよく設計する。
【０１００】
＜過酸化水素水溶液＞
本発明における精製対象とする過酸化水素水溶液としては、前述のアントラキノン自動酸化法や、水素と酸素を直接反応させる直接合成法など、公知の製造法によって製造された工業用過酸化水素水溶液が挙げられる。この過酸化水素水溶液の過酸化水素濃度は７０重量％以下であれば特に制限されない。なお、工業用過酸化水素水溶液の過酸化水素濃度は、工業用規格として、日本では３５重量％、４５重量％、６０重量％と定められている。
この工業用過酸化水素水溶液は、ＲＯ膜処理した後、本発明に従って、第１Ｈ塔１、ＯＨ塔２（第１ＯＨ塔２Ａ，第２ＯＨ塔２Ｂ）、第２Ｈ塔３で順次処理することが好ましい。
【実施例】
【０１０１】
以下に実施例、および比較例を挙げて本発明をより具体的に説明する。
【０１０２】
以下の実施例および比較例では、ＰＴＦＥ（ポリテトラフルオロエチレン）製の第１Ｈ塔１とＯＨ塔２と第２Ｈ塔３からなる図１の過酸化水素水溶液の精製装置を用いて、３５重量％工業用過酸化水素水溶液をＲＯ膜処理したものを、クラス１０００（アメリカ連邦規格  Ｆｅｄ．  Ｓｔｄ．  ２０９Ｄとして、ＪＩＳ規格  ＪＩＳ  Ｂ  ９９２０  ＩＳＯ規格  ＩＳＯ  １４６４４−１ではクラス６相当）のクリーンルーム内で精製した。
【０１０３】
カチオン交換樹脂およびアニオン交換樹脂としては、下記表１Ａ，１Ｂに示すものを用いた。
なお、カチオン交換樹脂の表１ＡにおけるΔＴＯＣは、当該カチオン交換樹脂を樹脂塔に充填する前に、前述の（Ａ）超純水通水試験に供し、オンラインＴＯＣ計（（株）ハック・ウルトラ製  Ａｎａｔｅｌ  Ａ１０００）で測定したＴＯＣ濃度から求めたΔＴＯＣの値である。
また、アニオン交換樹脂については、それぞれ塩形を重炭酸塩形として用いた。
【０１０４】
【表１】
2018065725.tif 000009
【０１０５】
［実施例１〜８、比較例１〜４］
第１Ｈ塔１、ＯＨ塔２および第２Ｈ塔３に充填するイオン交換樹脂として、それぞれ表２に示すものを用い、第１Ｈ塔１、ＯＨ塔２、第２Ｈ塔３のイオン交換樹脂充填量が容積比で２：１：４となるようにそれぞれ充填し、第２Ｈ塔３に充填したゲル型Ｈ形強カチオン交換樹脂量に対して、空間速度（Ｓｐｅｃｅ  Ｖｅｌｏｃｉｔｙ；ＳＶ）が５ｈｒ−１になるよう前述のＲＯ膜処理過酸化水素水溶液を通水して、精製過酸化水素水溶液をサンプリングした。
【０１０６】
精製過酸化水素水溶液中のＴＯＣ濃度（Ｔｏｔａｌ  Ｏｒｇａｎｉｃ  Ｃａｒｂｏｎ；全有機炭素）はオフラインＴＯＣ計（島津製作所（株）製  ＴＯＣ−Ｖ  ＣＰＨ）で、金属濃度は誘導結合プラズマ質量分析計（Ｉｎｄｕｃｔｉｖｉｔｙ  Ｃｏｉｐｌｅｄ  Ｐｌａｓｍａ；ＩＣＰ−ＭＳ、アジレント・テクノロジー（株）製  Ａｇｉｌｅｎｔ  ７５００ｃｓ）で測定した。
【０１０７】
実施例１〜４と比較例１、２の精製過酸化水素水溶液のＴＯＣ濃度と金属濃度の比較を表３Ａ，３Ｂに示す。表３Ａは通水２時間後の精製過酸化水素水溶液のＴＯＣ濃度と金属濃度の比較、表３Ｂは通水４時間後の精製過酸化水素水溶液のＴＯＣ濃度と金属濃度の比較である。
また、実施例５〜８と比較例３，４の精製過酸化水素水溶液のＴＯＣ濃度と金属濃度の比較を表４Ａ，４Ｂに示す。表４Ａは通水２時間後の精製過酸化水素水溶液のＴＯＣ濃度と金属濃度の比較、表４Ｂは通水４時間後の精製過酸化水素水溶液のＴＯＣ濃度と金属濃度の比較である。
【０１０８】
【表２】
2018065725.tif 000010
【０１０９】
【表３】
2018065725.tif 000011
【０１１０】
【表４】
2018065725.tif 000012
【０１１１】
表３（表３Ａ，３Ｂ）より、架橋度が６％以下のゲル型Ｈ形強カチオン交換樹脂、または（ａ）〜（ｂ）樹脂であるゲル型Ｈ形強カチオン交換樹脂、または架橋度が９％以上のゲル型塩形強アニオン交換樹脂を第２Ｈ塔に充填して過酸化水素水溶液の精製を行うことにより、精製初期から精製過酸化水素水溶液の不純物濃度を安定して低レベルに抑えることができることが分かる。また、表４（表４Ａ，４Ｂ）より、更に、（ｃ）〜（ｇ）樹脂であるゲル型塩形強アニオン交換樹脂をＯＨ塔に充填して処理することで、より不純物濃度を安定させることができることが分かる。
【０１１２】
このように、本発明によれば、過酸化水素水溶液の精製に用いるイオン交換樹脂として、特定のものを用いることで、得られる精製過酸化水素水溶液の品質の安定化を図ることができ、併せて生産性の向上も達成される。
【符号の説明】
【０１１３】
１  第１のＨ形強カチオン交換樹脂塔（第１Ｈ塔）
２  塩形強アニオン交換樹脂塔（ＯＨ塔）
２Ａ  第１の塩形強アニオン交換樹脂塔（第１ＯＨ塔）
２Ｂ  第２の塩形強アニオン交換樹脂塔（第２ＯＨ塔）
３  第２のＨ形強カチオン交換樹脂塔（第２Ｈ塔）
【図１】
2018065725.tif 000017
【図２】
2018065725.tif 000018